(57)【要約】【課題】高い金属光沢感を得るだけでなく、より豊かなメタリックカラー調を表現する高輝度印刷物を提供することにある。【解決手段】本発明は、基材層と、該基材層の上に下刷り用色インキを使用した印刷により形成された下刷り色印刷層と、該下刷り色印刷層の上に高輝度インキを使用した印刷により形成された高輝度印刷層と、該高輝度印刷層の上に上刷り用色インキを使用した印刷により形成された上刷り色印刷層とからなることを特徴とする高輝度印刷物であり、下刷り用色インキの色と、上刷り用色インキの色が同系色であることを特徴とするものである。また、下刷り色印刷層、高輝度印刷層および上刷り色印刷層が、グラビア印刷により形成されていることを特徴とするものである。【選択図】図１
2005205616.tif 000002
【特許請求の範囲】
【請求項１】
基材層と、該基材層の上に下刷り用色インキを使用した印刷により形成された下刷り色印刷層と、該下刷り色印刷層の上に高輝度インキを使用した印刷により形成された高輝度印刷層と、該高輝度印刷層の上に上刷り用色インキを使用した印刷により形成された上刷り色印刷層とからなることを特徴とする高輝度印刷物。
【請求項２】
前記下刷り用色インキの色と、前記上刷り用色インキの色が同系色であることを特徴とする請求項１に記載の高輝度印刷物。
【請求項３】
前記下刷り色印刷層、前記高輝度印刷層および前記上刷り色印刷層が、グラビア印刷により形成されていることを特徴とする請求項１に記載の高輝度印刷物。
【発明の詳細な説明】
【技術分野】
【０００１】
本発明は、メタリックカラー調の金属光沢感を有する高輝度印刷物に関するものである。
【背景技術】
【０００２】
従来より、包装容器、出版物、宣伝物等においては、その表面に施された印刷を目立たせ、特に、包装容器の場合には、消費者の購買意欲をその商品に向けさせるためには、差別化された高い意匠性が要求されている。印刷により高い意匠性を再現するには、種々の方法があげられるが、金属光沢感を持たせることも一つの有効な方法である。この金属光沢感を持たせる方法としては、高い輝度を有するアルミニウムペーストなどの金属粉を混入したいわゆる高輝度インキ（メタリックインキ）を使用して、高い金属光沢感を得る方法が一般的に行われている。しかし、最近では高輝度インキを使用して、高い金属光沢感を得るだけでなく、色印刷を加えて、より豊かなメタリックカラー調を表現する高輝度印刷が要求されるようになっている。
【０００３】
このような要求に対して、輝度感の高い顔料を色インキの中に混合した高輝度カラーインキによる印刷で、その高輝度カラーインキを重ねて印刷し、高い隠蔽性と発色性を発現することができる。また、高輝度インキによる印刷の上に透明性の高い色インキを重ねて印刷することで、赤や黄色、青や緑等の種々の金属光沢感のある色を再現することが行われている（例えば、特許文献１参照。）。
【特許文献１】特開２００３−２３２２号公報
【発明の開示】
【発明が解決しようとする課題】
【０００４】
しかしながら、輝度感の高い顔料を色インキの中に混合した単色の地色等に適応することができる高輝度カラーインキによる印刷では、明るさに欠け、高輝度感に欠けるという問題がある。
【０００５】
また、高輝度インキによる印刷の上に重ねて透明性の高い色インキを印刷することで、赤や黄色、青や緑等の種々のメタリックカラー調の金属光沢感を再現する方法は、高輝度感の深みに欠ける。また、高輝度インキを直接基材層の表面に印刷するため、隠蔽性に欠けるという問題があり、高輝度印刷層の隠蔽性をあげるため二度刷りが必要となり、その場合、色数の限定される印刷機では印刷が不可能な場合もあるという問題がある。
【０００６】
本発明は、上記の問題を解決することを課題とし、高い金属光沢感を得るだけでなく、より豊かなメタリックカラー調を表現する高輝度印刷物を提供することにある。
【課題を解決するための手段】
【０００７】
本発明は、前記問題点を解決すべく開発されたものであって、基材層と、該基材層の上に下刷り用色インキを使用した印刷により形成された下刷り色印刷層と、該下刷り色印刷層の上に高輝度インキを使用した印刷により形成された高輝度印刷層と、該高輝度印刷層の上に上刷り用色インキを使用した印刷により形成された上刷り色印刷層とからなることを特徴とする高輝度印刷物であり、前記下刷り用色インキの色と、前記上刷り用色インキの色が同系色であることを特徴とするものである。また、前記下刷り色印刷層、前記高輝度印刷層および前記上刷り色印刷層が、グラビア印刷により形成されていることを特徴とするものである。
【発明の効果】
【０００８】
本発明は、高い金属光沢感があり、かつ、豊かなメタリックカラー調であるデザイン的に極めて意匠性の高い高輝度印刷物であり、既存の加工法によって可能であることから、製造コストが高くならないことが特徴である。すなわち、同系色の色インキである下刷り用色インキと上刷り用色インキにより高輝度印刷層の上下に下刷り用インキで下刷り色印刷層を、上刷り用インキで上刷り色印刷層を設けることによって、より深みのある豊かなメタリックカラー調を有する高輝度印刷物を得ることができるものである。
【０００９】
また、グラビア印刷を行うことにより、均一で平滑性のある高い金属光沢感を有する高輝度印刷層を形成することができ、かつ、高速で印刷が可能になり、大量生産に適しているという効果がある。
【００１０】
また、紙等の基材層の表面に下刷り用色インキを印刷して、基材層と高輝度印刷層の間に下刷り印刷層を設けているので、高輝度印刷層を直接基材層の上に印刷して設けた場合に比べて高輝度印刷層の隠蔽性が高くなる。従って、高輝度印刷層を形成するために高輝度インキを厚盛りしたり、二度刷りするなどの工程が必要なく、通常のグラビア印刷等の一度刷りで行うことができ、印刷工程が簡便となるという効果がある。また、通常の印刷工程で行うことができ、下刷り印刷層の印刷、高輝度印刷層の印刷、上刷り印刷層の印刷を同一工程で行うこともできる。
【００１１】
また、高輝度印刷以外の部分に同時に調子のある絵柄等をプロセスインキ（黄、赤、藍、墨）で印刷する場合、同系色のプロセスインキの一色、又は二色の掛け合わせを下刷り用インキとして使用し、下刷り色印刷層を形成することができ、効率よく印刷機の色数を設定することができる。
【発明を実施するための最良の形態】
【００１２】
以下に、図面を参照しながら、本発明の高輝度印刷物について、詳しく説明する。
【００１３】
図１は、本発明の高輝度印刷物の構成を示す図である。本発明の高輝度印刷物１０は、図１−ａに示すように、主に紙からなる基材層１１、下刷り用色インキで印刷した下刷り色印刷層１２、金属光沢感を付与する高輝度インキで印刷した高輝度印刷層１３、上刷り用色インキで印刷した上刷り色印刷層１４から構成されている。そして、図１−ｂに示すように、表面を保護しさらに光沢を付与する保護層１５を設けることもできる。
【００１４】
基材層１１としては、板紙、薄紙、紙間強化紙、含浸紙、チタン紙、コート紙、段ボール紙、リンター紙、クラフト紙、上質紙などの紙を主として使用し、他にも合成紙、プラスチック材、不織布、金属板、木質系板材あるいは、これらの材料を積層した複合材料を使用することができる。プラスチック材としては、ポリエチレン、ポリプロピレン、ポリエチレンテレフタレート、ポリブチレンテレフタレート、アクリロニトリルブタジエンスチレン、ポリ塩化ビニルなどの各種のプラスチックシート、フィルムが使用できる。材料の種類、厚さなどは、それぞれの用途に応じて、適宜選定するが、表面の平滑性が高い程、最終仕上がりの意匠効果が高くなるため、基材層１１の表面の平滑性は高いことが好ましい。
【００１５】
下刷り色印刷層１２は、基材層１１の表面に、下刷り用色インキの印刷で施される印刷層であり、豊かなメタリックカラー調を表現するのに効果的である。この印刷は、オフセット印刷、グラビア印刷、凸版印刷、スクリーン印刷など、公知の印刷方式で設けることができる。
【００１６】
高輝度印刷層１３は、下刷り色印刷層１２の表面に、高輝度インキの印刷で形成される印刷層であり、金属光沢感を付与する層である。この下刷り色印刷層１２の印刷は、パターンであっても、ベタであってもよく、オフセット印刷、グラビア印刷、凸版印刷、スクリーン印刷など、公知の印刷方式で設けることができる。
【００１７】
上刷り色印刷層１４は、高輝度印刷層１３の表面に、上刷り用色インキの印刷で形成される印刷層であり、豊かなメタリックカラー調を表現するのに効果的である。この上刷り色印刷層１４の印刷も、オフセット印刷、グラビア印刷、凸版印刷、スクリーン印刷など、公知の印刷方式で設けることができる。
【００１８】
保護層１５は、上刷り色印刷層１４の表面に、表面光沢を上げるため、上刷り色印刷層１４を保護するために設ける層であり、オフセット印刷、グラビア印刷、凸版印刷、スクリーン印刷など、公知の印刷方法あるいは各種コーティング方法により設けることができる。また、この保護層１５は、透明なプラスチックフィルムを貼り合わせる方法によって設けることもできる。
【００１９】
つぎに、本発明の高輝度印刷物１０の製造方法について説明する。
【００２０】
まず、基材層１１の表面に下刷り色印刷層１２を設ける。この下刷り色印刷層１２は、地色となる下刷り用色インキを使用してベタ刷りあるいは網点の印刷であり、オフセット印刷、グラビア印刷、凸版印刷、スクリーン印刷など、公知の印刷方法で行うことができる。網点の濃度は、２０〜１００％のフルシャドウまで設定することができる。また、この下刷り色印刷層１２の上に印刷する高輝度印刷層１３の印刷方法と同一方法で行うことが好ましく、高輝度印刷層１３をグラビア印刷で行うことが好ましいことから、この下刷り色印刷層１２もグラビア印刷で行うことが好ましい。使用する下刷り用色インキは、公知の色インキでよく、色料として所望の色相（赤、青、黄、緑、藍等）の顔料、染料をバインダーに配合して調整した下刷り用色インキを使用することができる。印刷する色数はデザインに応じて適宜設定する。調子のある絵柄等と同時に高輝度印刷層１３を印刷する場合は、同系色のプロセスインキの一色を下刷り印刷層１２の下刷り用色インキとして使用することができ、プロセスカラーの一色と下刷り印刷層１３の印刷の版を同一のものとすることができる。また、プロセスインキの二色を掛け合わせて下刷り用色インキと同系色としてもよい。
【００２１】
つぎに、高輝度印刷層１３を下刷り色印刷層１２の表面に設ける。この高輝度印刷層１３を設ける方法としても、オフセット印刷、グラビア印刷、凸版印刷、スクリーン印刷など、一般的な印刷方法で行うことができる。下刷り色印刷層１２の印刷方法と同一とし、多色機を用いることによって、色印刷と同一工程で印刷することができる。中でも、均一で高い金属光沢感のある層を形成するために、グラビア印刷で行うことが好ましい。使用する高輝度インキは、例えばアルミニウム粉末またはアルミニウムペースト等を混入して調製した高輝度インキ等公知の高輝度インキ使用することができる。特に、金属蒸着膜に一定の処理を施して得られるアルミニウム、クロム、金、銀、銅、等の金属細片を混入した高輝度グラビアインキが好適に使用することができる。この高輝度印刷層１３を形成する場合の厚さは、高い金属光沢感を得るためには０．５〜１０μｍの範囲がよいが、さらに好ましくは、１．０〜５．０μｍの範囲である。また、印刷機での印刷ユニットの余裕があらば、金属光沢感を高め均一な層を形成するために、高輝度インキを二度刷りすることも効果的である。
【００２２】
さらに、上刷り色印刷層１４を、高輝度印刷層１３の表面に設ける。この上刷り色印刷層１４は、下刷り用色インキと同系色の上刷り用色インキを使用した印刷であり、オフセット印刷、グラビア印刷、凸版印刷、スクリーン印刷など、一般的な印刷方法で行うことができる。多色機を用いることによって、一度に複数の色を印刷することができる。また、この下刷り色印刷層１２の上に印刷する高輝度印刷層１３の印刷方法と同一方法で行うことが好ましく、高輝度印刷層１３をグラビア印刷で行うことが好ましいことから、この上刷り色印刷層１４もグラビア印刷で行うことが好ましい。使用する色インキは、一般的に使用する公知の色インキでよく、色料として所望の色相（赤、青、黄、緑、藍等）の顔料、染料をバインダーに配合して調整した上刷り用色インキを使用することができるが、下の高輝度印刷層１３の金属光沢感を減じないように、透明性のあるインキを使用することが好ましい。また、印刷する色数はデザインに応じて適宜設定する。
【００２３】
最後に、上刷り色印刷層１４を設けた上に、保護層１５を設けることもできる。この保護層１５の形成は、公知の印刷方法やコーティング方法で行うことができる。上刷り色印刷層１４および高輝度印刷層１３を形成する印刷方法と同一方法で行うことが好ましく、グラビア印刷で行う場合、顔料を除いた透明なインキ使用すればよい。また、この保護層１５は、透明なプラスチックフィルムを貼り合わせる方法によって設けることもできる。用いるフィルムとしては、ポリ塩化ビニルフィルム、ポリ塩化ビニリデンフィルム、ポリエチレンフィルム、ポリプロピレンフィルム、ポリビニルアルコールフィルム、ポリエチレンテレフタレートフィルム、ポリカーボネートフィルム、ナイロンフィルム、ポリスチレンフィルム、エチレン酢酸ビニル共重合フィルム、エチレンビニルアルコール共重合フィルム、アイオノマーなどのプラスチックフィルムをあげることができる。中でも、透明性の高く、平滑性が良好で、貼り合わせ加工性がよいフィルムが好ましく、例えば、ポリプロピレンフィルム、ポリエチレンテレフタレートフィルム、塩化ビニルフィルムがあげられる。厚さとしては、１０〜５０μｍの範囲が好ましい。
【実施例】
【００２４】
つぎに、本発明における高輝度印刷物についての実施例をあげて説明する。
【００２５】
調子のある絵柄と同時に赤色の高輝度印刷部分を有する高輝度印刷物をカートンに使用した例であり、基材層として坪量３１０ｇ／ｍ2の板紙（カード紙；北越製紙（株）製）を用い、グラビア７色機を使用して調子のある絵柄および赤色の高輝度印刷を同時に行った。表１に示すように、１色目から４色目までは調子のある絵柄部分の印刷を行うためのプロセスカラーインキである黄、赤、藍、墨の色で印刷し、同時に、高輝度印刷部分の下刷り印刷層としてプロセスカラーインキの赤色で網点１００％のフルシャドウで印刷した。使用したプロセスカラーインキは、アクリル系水性インキ（オーデＨＩＧＫタイプ；インクテック（株）製）であり、溶剤として、水／ＩＰＡ＝２／８の組成のものを使用した。グラビア版としては、ヘリオ方式の彫刻版を使用し、スクリーン線数を７０線／ｃｍとした。
【００２６】
つぎに、５色目で調子のある絵柄部分以外の部分に高輝度印刷部分を印刷した。使用した高輝度インキは、アルミペーストを混合したニトロセルロース系インキ（ＫＣＳタイプ銀；インクテック（株）製）であり、溶剤として、トルエン／酢酸エチル／ＩＰＡ＝３０／４０／３０の組成のものを使用した。グラビア版としては、ヘリオ方式の彫刻版を使用し、スクリーン線数を６０線／ｃｍとした。
【００２７】
ついで、６色目で高輝度印刷部分の高輝度インキの印刷の上に上刷り印刷層として特赤を印刷した。使用した特赤のインキは、プロセスカラーインキと同様にアクリル系水性インキ（オーデＨＩＧＫタイプ；インクテック（株）製）であり、溶剤として、水／ＩＰＡ＝２／８の組成のものを使用した。グラビア版としては、ヘリオ方式の彫刻版を使用し、スクリーン線数を７０線／ｃｍとした。
【００２８】
さらに、７色目で保護層を調子のある絵柄の印刷および高輝度印刷の上に印刷した。使用したオーバープリント用インキは、アクリル系インキ（オーデＧＬＭ＃３００ニス；インクテック（株）製）であり、溶剤として、水／ＩＰＡ＝２／８の組成のものを使用した。グラビア版としては、ヘリオ方式の彫刻版を使用し、スクリーン線数を６０線／ｃｍとした。
【００２９】
板紙を基材層として、調子のある印刷部分および高輝度印刷部分を印刷した高輝度印刷物を、カートンを作製するためのブランクに打ち抜き、製函し、そして、カートンに組み立てて調子のある絵柄部分と表面が豊かな高輝度印刷部分とを有する高級感のある意匠性の高いカートンを作製することができた。
【００３０】
＜比較例＞
比較例として従来の方法で印刷した高輝度印刷物を作製した。本発明の実施例と同様の調子のある絵柄と同時に赤色の高輝度印刷部分を有する高輝度印刷物をカートンに使用した例であり、基材層として坪量３１０ｇ／ｍ2の板紙（カード紙；北越製紙（株）製）を用い、グラビア８色機を使用して調子のある絵柄および赤色の高輝度印刷を同時に行った。表１に示すように、１色目から４色目までは調子のある絵柄部分の印刷を行うためのプロセスカラーインキである黄、赤、藍、墨の色で印刷した。使用したプロセスカラーインキは、アクリル系水性インキ（オーデＨＩＧＫタイプ；インクテック（株）製）であり、溶剤として、水／ＩＰＡ＝２／８の組成のものを使用した。グラビア版としては、ヘリオ方式の彫刻版を使用し、スクリーン線数を７０線／ｃｍとした。
【００３１】
つぎに、５色目と６色面で調子のある絵柄部分以外の部分に高輝度印刷部分を２度刷りした。使用した高輝度インキは、アルミペーストを混合したニトロセルロース系インキ（ＫＣＳタイプ銀；インクテック（株）製）であり、溶剤として、トルエン／酢酸エチル／ＩＰＡ＝３０／４０／３０の組成のものを使用した。グラビア版としては、ヘリオ方式の彫刻版を使用し、スクリーン線数を６０線／ｃｍとした。
【００３２】
ついで、７色目で高輝度印刷部分の高輝度インキの印刷の上に上刷り印刷として特赤を印刷した。使用した特赤のインキは、プロセスカラーインキと同様にアクリル系水性インキ（オーデＨＩＧＫタイプ；インクテック（株）製）であり、溶剤として、水／ＩＰＡ＝２／８の組成のものを使用した。グラビア版としては、ヘリオ方式の彫刻版を使用し、スクリーン線数を７０線／ｃｍとした。
【００３３】
さらに、８色目で保護層を調子のある絵柄の印刷および高輝度印刷の上に印刷した。使用したオーバープリント用インキは、アクリル系インキ（オーデＧＬＭ＃３００ニス；インクテック（株）製）であり、溶剤として、水／ＩＰＡ＝２／８の組成のものを使用した。グラビア版としては、ヘリオ方式の彫刻版を使用し、スクリーン線数を６０線／ｃｍとした。
【００３４】
上記のように調子のある絵柄部分と高輝度印刷部分を有する高輝度印刷物のに製造において、従来の方法では８色機が必要であったのに比べて、本発明の高輝度印刷物では、１色少ない７色機で印刷することができ、効率、コストの点で有利であった。また、高輝度印刷部分において、下刷りに赤の印刷が施されているため特赤の印刷濃度を低くすることができ、高輝度印刷を過度に隠蔽することなく、赤色の濃度を落とすことなく明るい深みのある豊かなメタリックカラー調を有する高輝度印刷物を得ることができた。
【表１】
2005205616.tif 000003
【産業上の利用可能性】
【００３５】
このように製造された本発明の高輝度印刷物は、意匠性が高く、カートン、ポスター、ラベル、各種カード、各種パッケージ、ディスプレイパネル、雑誌付録等に利用することができる。
【図面の簡単な説明】
【００３６】
【図１】本発明の高輝度印刷物の構成を示す図である。
【符号の説明】
【００３７】
１０  本発明の高輝度印刷物
１１  基材層
１２  下刷り色印刷層
１３  高輝度印刷層
１４  上刷り色印刷層
１５  保護層
【図１】
2005205616.tif 000004